(57)【要約】  基Ｒが、互いに独立にそれぞれベンジルまたはビニルベンジルであり、基Ｙが、同一かまたは異なり、Ｙが、アルコキシ基またはヒドロキシル基またはＯ1/2であり、Ａが、有機カルボン酸であり、０≦ａ≦２、０≦ｂ≦１、ｃ≧０．１２５、０．１２５≦（ａ＋ｂ）≦３およびｘ≧２である式（Ｉ）で示され、実質的にＴ型構造単位の形で存在する、低級アルコール中の有機酸と陽イオンＮ−置換アミノポリシロキサンとの水素塩の低いクロリド含量を有する安定性溶液。製造は、陽イオンＮ−置換アミノポリシロキサンの相応する塩酸塩から、ＮａＯＨまたはＮａアルコキシドとの反応または有機カルボン酸のナトリウム塩との反応、沈殿およびＮａＣｌの除去によって行なわれる。前記溶液は、無機充填剤、ガラス繊維または金属粒子での有機ポリマーの強化に関連して、または有機ポリマーでの無機表面の被覆に関連して有機表面と無機表面との間で付着促進剤として使用され、この場合には、８００ｎｍまでのアミノポリシロキサン膜厚が達成される。
2008500306.tif 000002
【特許請求の範囲】
【請求項１】
少なくとも１つの低級アルコールおよび式（Ｉ）
【化１】
2008500306.tif 000007
〔式中、基Ｒは、互いに独立にそれぞれベンジルまたはビニルベンジルであり、基Ｙは、同一かまたは異なり、Ｙは、アルコキシ基またはヒドロキシル基またはＯ1/2であり、Ａは、有機カルボン酸であり、０≦ａ≦２、０≦ｂ≦１、ｃ≧０．１２５、０．１２５≦（ａ＋ｂ）≦３およびｘ≧２である〕で示され、実質的に式（ＩＩ）
【化２】
2008500306.tif 000008
〔式中、基Ｒ′は、式[Ｒａ−ＮＨ（2-a）（ＣＨ2）2ＮＨ（1-b）Ｒｂ−（ＣＨ2）3−〕を基礎とし、基Ｒ′の少なくとも１つは、式[Ｒａ−ＮＨ（2-a）（ＣＨ2）2ＮＨ（1-b）Ｒｂ−（ＣＨ2）3−〕・Ａzを満足させ、ｚ≧１であり、Ｒ、Ａ、ａおよびｂは、上記の定義と同じである。〕のＴ型構造単位の形で存在する、有機酸と陽イオンＮ−置換アミノポリシロキサンとの少なくとも１つの水素塩を含有する、低いクロリド含量を有する安定性溶液。
【請求項２】
有機酸Ａが蟻酸、酢酸、プロピオン酸、クエン酸、蓚酸、乳酸およびその混合物から選択されている、請求項１記載の安定性溶液。
【請求項３】
低級アルコールがメタノール、エタノール、イソプロパノール、ｎ−プロパノール、イソブタノール、ｎ−ブタノールおよび第三ブタノールおよびその混合物から選択されている、請求項１または２記載の安定性溶液。
【請求項４】
安定性溶液が他の成分として、３，５−ジ−第三ブチルカテコール、２，５−ジ−第三ブチルヒドロキノン、４−第三ブチルピロカテコール、２，４−ジ−第三ブチルフェノール、ヒドロキノンモノメチルエーテルおよび２，６−ジ−第三ブチル−ｐ−クレゾールおよびその混合物から選択された少なくとも１つの安定剤を含有する、請求項１から３までのいずれか１項に記載の安定性溶液。
【請求項５】
有機酸と陽イオンアミノシロキサンとの水素塩の量が溶液の全質量に対して０．１質量％〜８０質量％である、請求項１から４までのいずれか１項に記載の安定性溶液。
【請求項６】
クロリドの量が溶液の全質量に対して１質量％未満である、請求項１から５までのいずれか１項に記載の安定性溶液。
【請求項７】
アルコールの量が溶液の全質量に対して１４質量％〜９９．９質量％である、請求項１から６までのいずれか１項に記載の安定性溶液。
【請求項８】
１０未満のｐＨを有する、請求項１から７までのいずれか１項に記載の安定性溶液。
【請求項９】
少なくとも１つの低級アルコールおよび式（Ｉ）
【化３】
2008500306.tif 000009
〔式中、基Ｒは、互いに独立にそれぞれベンジルまたはビニルベンジルであり、基Ｙは、同一かまたは異なり、Ｙは、アルコキシ基またはヒドロキシル基またはＯ1/2であり、Ａは、有機カルボン酸であり、０≦ａ≦２、０≦ｂ≦１、ｃ≧０．１２５、０．１２５≦（ａ＋ｂ）≦３およびｘ≧２である〕で示され、実質的に式（ＩＩ）
【化４】
2008500306.tif 000010
〔式中、基Ｒ′は、式[Ｒａ−ＮＨ（2-a）（ＣＨ2）2ＮＨ（1-b）Ｒｂ−（ＣＨ2）3−］を基礎とし、基Ｒ′の少なくとも１つは、式[Ｒａ−ＮＨ（2-a）（ＣＨ2）2ＮＨ（1-b）Ｒｂ−（ＣＨ2）3−〕・Ａzを満足させ、ｚ≧１であり、Ｒ、Ａ、ａおよびｂは、上記の定義と同じである。〕のＴ型構造単位の形で存在する、有機酸と陽イオンＮ−置換アミノポリシロキサンとの少なくとも１つの水素塩を含有する、低いクロリド含量を有する安定性溶液の製造法において
（ｉ）相応する塩酸塩を低級アルコール中の溶液中で、ＮａＯＨと反応させ、沈殿したＮａＣｌを分離し、生じる遊離アミンを有機酸Ａと反応させるか；または
（ｉｉ）相応する塩酸塩を低級アルコール中の溶液中で有機酸Ａのナトリウム塩と反応させ、沈殿したＮａＣｌを分離するか；または
（ｉｉｉ）相応する塩酸塩を低級アルコール中の溶液中で低級アルコールのナトリウムアルコキシドと反応させ、沈殿したＮａＣｌを分離し、生じる遊離アミンを有機酸Ａと反応させ；および
（ｉｖ）低級アルコール中の陽イオンＮ−置換アミノポリシロキサンの有機酸Ａの水素塩の溶液を回収することを特徴とする、有機酸と陽イオンＮ−置換アミノポリシロキサンとの少なくとも１つの水素塩を含有する、低いクロリド含量を有する安定性溶液の製造法。
【請求項１０】
有機カルボン酸Ａが蟻酸、酢酸、プロピオン酸、クエン酸、蓚酸、乳酸およびその混合物から選択される、請求項９記載の方法。
【請求項１１】
低級アルコールがメタノール、エタノール、イソプロパノール、ｎ−プロパノール、イソブタノール、ｎ−ブタノールおよび第三ブタノールおよびその混合物から選択される、請求項９または１０記載の方法。
【請求項１２】
有機酸Ａ中に溶解され、３，５−ジ−第三ブチルカテコール、２，５−ジ−第三ブチルヒドロキノン、４−第三ブチルピロカテコール、２，４−ジ−第三ブチルフェノール、ヒドロキノンモノメチルエーテル、２，６−ジ−第三ブチル−ｐ−クレゾールおよびその混合物から選択された付加的な安定剤を工程（ｉｖ）の前に添加する、請求項９から１１までのいずれか１項に記載の方法。
【請求項１３】
溶液の全質量に対して１質量％未満のクロリド含量を有する、請求項９から１２までのいずれか１項の記載による得ることができる、陽イオンＮ−置換アミノポリシロキサンの水素塩の低いクロリド含量を有する安定性溶液。
【請求項１４】
有機表面と無機表面との間の付着促進剤としての、請求項１から８までのいずれか１項または請求項１３に記載の溶液または請求項９から１２までのいずれか１項の記載による製造された陽イオンＮ−置換アミノポリシロキサンの溶液の使用。
【請求項１５】
無機充填剤、ガラス繊維または金属粒子での有機ポリマーの強化に関連しての、請求項１から８までのいずれか１項または請求項１３に記載の溶液または請求項９から１２までのいずれか１項に記載の方法により製造された陽イオンＮ−置換アミノポリシロキサンの溶液の使用。
【請求項１６】
無機酸化物充填剤での有機ポリマーの強化に関連しての請求項１４記載の溶液の使用。
【請求項１７】
有機ポリマーでの無機表面の被覆に関連しての、請求項１から８までのいずれか１項または請求項１３に記載の溶液または請求項９から１２までのいずれか１項に記載の方法により製造された陽イオンＮ−置換アミノポリシロキサンの溶液の使用。
【請求項１８】
有機ポリマーでの金属、金属酸化物またはガラスに関連しての請求項１７記載の使用。
【請求項１９】
２０ｎｍ超ないし８００ｎｍのＮ−置換アミノポリシロキサン膜厚が形成される、請求項１６または１７記載の使用。
【発明の詳細な説明】
【技術分野】
【０００１】
本発明は、低級アルコール中のＴ構造単位の形で実質的に存在する、有機酸と陽イオンＮ−置換アミノポリシロキサンとの水素塩（hydrosalts）の低いクロリド含量を有する安定性溶液、前記溶液の製造、ならびに種々の支持体材料を被覆するための付着促進剤としての前記溶液の使用に関する。
【０００２】
オルガノシラン重縮合物の溶液ならびにその製造および使用は、多数の刊行物中に記載されている。
【０００３】
金属、例えば銅および鉄をポリオレフィンまたはエポキシ樹脂で被覆する際の官能化されたアミノプロピルトリメトキシシランによる付着の促進は、米国特許第４９０２５５６号明細書、欧州特許出願公開第０３５３７６６号明細書および米国特許第４８４９２９４号明細書中に報告されている。欧州特許出願公開第０３３８１２８号明細書、ＷＯ  ８８／００５２７、米国特許第４４９９１５２号明細書、米国特許第４３８２９９１号明細書、米国特許第４３３０４４４号明細書、ドイツ連邦共和国特許出願公開第２８０２２４２号明細書および欧州特許出願公開第０８４５０４０号明細書の記載によれば、付着力は、ガラス表面上で促進される。種々の有機ポリマー中での酸化物充填剤のための付着促進剤は、特開平０１−２５９３６９号公報および欧州特許出願公開第０１７６０６２号明細書中に記載されている。
【０００４】
１％未満の活性物質の低い濃度を有するこのような物質の水性配合物は、特開昭６２−２４３６２４号公報、米国特許第４４９９１５２号明細書、米国特許第４３８２９９１号明細書、米国特許第４３３０４４４号明細書およびドイツ連邦共和国特許出願公開第２８０２２４２号明細書中に記載されている。
【０００５】
ドイツ連邦共和国特許出願公開第２６４８２４０号明細書には、無機物質の間にカップリング剤として使用するのに適している水溶性のシリルアルキルアミンクロリドが記載されている。
【０００６】
米国特許第５５９１８１８号明細書および欧州特許出願公開第０５９０２７０号明細書には、官能性アミノシラン水素塩を加水分解するかまたはアミノシランを加水分解により重合し、その後に官能性アルキルハロゲン化物との反応によって官能化することにより製造されるオルガノシランおよびその重縮合物が開示されている。前記化合物は、安定な水性エマルジョンとして配合されることができ、有機材料と無機材料との間の付着促進剤として使用されることができる。
【０００７】
米国特許第５０７３１９５号明細書には、多孔質表面を処理して多孔質表面を撥水性にするための組成物が開示されており、この場合この組成物は、シランカップリング剤およびシリコン原子上にＣ1〜Ｃ6−アルキル基を有するアルキルトリアルコキシシランの水溶液である。この溶液は、支持材料、例えば木材、コンクリート、消石灰、砂岩または建築材料の他の非反応性表面を処理するために使用される。
【０００８】
欧州特許出願公開第０５３８５５１号明細書の記載は、有機珪素化合物を含有し、無機材料、殊に建築材料を含浸することを目的とするエマルジョンに向けられている。このエマルジョンは、水、アルコキシシランのオリゴマーを有するかまたは有しない少なくとも１つのアルコキシシラン、１つ以上の陰イオン界面活性剤、ならびにシリコン官能性界面活性剤および常用の助剤を有する。界面活性剤群は、有機溶剤中でのＮａ塩の形での界面活性剤基との反応によって塩酸塩の形でアルキルアルコキシシラン中に導入される。適当なエマルジョンは、８〜５０ＭＰａおよび１０〜７０ＭＰａの圧力で２つの段階を有する高圧ホモジナイザーを使用することによって得られ、この場合第２圧力段階での圧力減少は、２０％に達する。１μｍ未満の液滴寸法が得られる。
【０００９】
１９８４年１月１６から１９日に開催された、ドイツ連邦共和国プラスチック工業連合の強化プラスチック／複合体振興協会の第３９回の年次会議でＥ．Ｐ．Plueddemannは、カップリング剤およびプライマーとしてのシラノールおよびシロキサンについて報告した。
【００１０】
米国特許第３７３４７６３号明細書において、Plueddemannは、陽イオン不飽和のアミノ官能性シランカップリング剤を記載している。（ＣＨ3Ｏ）3Ｓｉ（ＣＨ2）3ＮＨＣＨ2ＣＨ2ＮＨ2および（ＣＨ3Ｏ）3Ｓｉ（ＣＨ2）3ＮＨＣＨ2ＣＨ2ＮＨＣＨ2Ｃ6Ｈ4−ＣＨ＝ＣＨ2は、制御された加水分解に掛けられた。水解物は、部分縮合されてよい。前記米国特許明細書には、数多くの有機官能性アミンおよびアミノシランと有機官能性アルキルハロゲン化物との有機溶剤中での反応が記載されている。生成物は、有機界面活性剤と無機界面活性剤との間の付着促進剤として使用されてもよいし、プライマーとして使用されてもよい。
【００１１】
本発明の目的は、陽イオンＮ−置換アミノポリシロキサンの低いクロリド含量を有する安定性溶液の形成および該安定性溶液の製造に関する。
【００１２】
この目的は、式（Ｉ）
【化１】
2008500306.tif 000003
〔式中、基Ｒは、互いに独立にそれぞれベンジルまたはビニルベンジルであり、基Ｙは、同一かまたは異なり、Ｙは、アルコキシ基またはヒドロキシル基またはＯ1/2であり、Ａは、有機カルボン酸であり、０≦ａ≦２、殊にａ＝０、１または２、０≦ｂ≦１、殊にｂ＝０または１、ｃ≧０．１２５、好ましくは０．２５〜４、よりいっそう好ましくは０．５〜２、極めて好ましくは０．７５〜１．５、殊に１、０．１２５≦（ａ＋ｂ）≦３、好ましくは０．２５≦（ａ＋ｂ）≦２、よりいっそう好ましくは０．５≦（ａ＋ｂ）≦１、およびｘ≧２、好ましくは３〜２０、よりいっそう好ましくは４、５、６、７、８、１０または１２である〕で示されるが、しかし、式（ＩＩ）
【化２】
2008500306.tif 000004
〔式中、基Ｒ′は、式[Ｒａ−ＮＨ（2-a）（ＣＨ2）2ＮＨ（1-b）Ｒｂ−（ＣＨ2）3−〕aＡzを満足させ、ｚ≧１、好ましくは１または２であり、Ｒ、Ａ、ａおよびｂは、上記の定義と同じである。〕のＴ型構造単位の形で存在する、低級アルコール中の有機酸と陽イオンＮ−置換アミノポリシロキサンとの水素塩の低いクロリド含量を有する安定性溶液によって達成される。
【００１３】
また、この目的は、式（Ｉ）
【化３】
2008500306.tif 000005
〔式中、基Ｒは、互いに独立にそれぞれベンジルまたはビニルベンジルであり、基Ｙは、同一かまたは異なり、Ｙは、アルコキシ基またはヒドロキシル基またはＯ1/2であり、Ａは、有機カルボン酸であり、０≦ａ≦２、０≦ｂ≦１、ｃ≧０．１２５およびｘ≧２である〕で示され、実質的に式（ＩＩ）
【化４】
2008500306.tif 000006
〔式中、基Ｒ′は、式[Ｒａ−ＮＨ（2-a）（ＣＨ2）2ＮＨ（1-b）Ｒｂ−（ＣＨ2）3−〕を基礎とし、基Ｒ′の少なくとも１つは、式[Ｒａ−ＮＨ（2-a）（ＣＨ2）2ＮＨ（1-b）Ｒｂ−（ＣＨ2）3−〕・Ａzを満足させ、ｚ≧１であり、Ｒ、Ａ、ａおよびｂは、上記の定義と同じである。〕のＴ型構造単位の形で存在する、有機酸と陽イオンＮ−置換アミノポリシロキサンとの水素塩の低いクロリド含量を有する安定性溶液の製造法であって、
（ｉ）相応する塩酸塩を低級アルコール中の溶液中で、ＮａＯＨと反応させ、沈殿したＮａＣｌを分離し、生じる遊離アミンを有機酸Ａと反応させるか；または
（ｉｉ）相応する塩酸塩を低級アルコール中の溶液中で有機酸Ａのナトリウム塩と反応させ、沈殿したＮａＣｌを分離するか；または
（ｉｉｉ）相応する塩酸塩を低級アルコール中の溶液中で低級アルコールのナトリウムアルコキシドと反応させ、沈殿したＮａＣｌを分離し、生じる遊離アミンを有機酸Ａと反応させ；および
（ｉｖ）低級アルコール中の陽イオンＮ−置換アミノポリシロキサンの有機酸Ａの水素塩の溶液を回収することを特徴とする、有機酸と陽イオンＮ−置換アミノポリシロキサンとの水素塩の低いクロリド含量を有する安定性溶液の製造法によって達成される。
【００１４】
この溶液は、溶液の全質量に対してクロリドを１．０質量％未満、好ましくは０．５質量％未満含有する。
【００１５】
溶液中の陽イオンＮ−置換アミノポリシロキサンの量は、溶液の全質量に対して０．１〜８０質量％、好ましくは３０質量％〜６０質量％、よりいっそう好ましくは４０質量％〜５０質量％であることができる。
【００１６】
更に、本発明による溶液は、溶液の全質量に対して１４質量％〜９９．９質量％、好ましくは１９質量％〜９９．８質量％を有する。
【００１７】
この場合、溶液の成分または構成要素は、そのつど総和で１００質量％である。
【００１８】
濃度は、低級アルコールを除去するかまたは添加することによって調節されてよい。
【００１９】
本発明による化合物の構造は、複雑である。それというのも、この本発明による化合物は、Ｔ型構造を有するシロキサンならびに場合によっては異なるＮ置換基を有するシロキサンの混合物を有するからである。
【００２０】
陽イオンＮ−置換アミノポリシロキサンのオリゴマー化度[ｘ、式（Ｉ）参照]は、一般に２以上、殊に３〜２０である。６、８、１０および１２のオリゴマー化度を有する立体構造、例えばピラミッド形または正六面体は、特に好ましいが；しかし、相応する移行形が発生してもよく、見出されうる。
【００２１】
生成物は、一般に９０％を上廻るこのようなＴ形構造単位を含有する。これは、29Ｓｉ  ＮＭＲ分光分析から明らかである。 
アミン窒素原子上の置換基の分布は、ＧＣ／ＭＳ分析により測定することができる。
【００２２】
意外なことに、付加的にベンジル基は、三重の置換に向かう傾向にあるが、しかし、第１級アミノ基および第２級アミノ基上での置換によりジ置換された生成物も起こる。ビニルベンジル基での置換の場合には、三重の置換は、見出されなかった。
【００２３】
置換基Ｒおよび選択された反応成分および陽イオンアミノポリシロキサンの製造中の反応条件（温度、反応時間およびｐＨ）を選択することによって、有効な窒素原子上での置換基の分布の制御および置換が第１級アミノ基上の末端で起こるだけでなく、第２級アミノ基上でも起こることの保証が可能である。
【００２４】
加水分解による重合によって適当に官能化されたアミノシランヒドロハロゲン化物の加水分解による重合またはアミノシランの加水分解による重合およびその後のオリゴマーシロキサンおよびポリマーシロキサンを形成させるための官能性アルキルハロゲン化物の反応による官能化によって官能化されたアミノポリシロキサンの塩酸塩の製造は、欧州特許出願公開第０５９０２７０号明細書中に記載されている。
【００２５】
第２級窒素原子上での置換を保証するために、オルガノシランモノマーと水との制御されたオリゴマー化が実施され、この場合反応は、アクティブな加熱により高められた温度で少なくとも２時間に亘って行なわれる。適当な安定剤は、特に定義された濃度で使用される。
【００２６】
引続き、ナトリウムメトキシドとの反応およびその後の酸での中和が行なわれる。
【００２７】
水素塩を形成するための有機酸（Ａ）は、例えば蟻酸、酢酸、プロピオン酸、クエン酸、蓚酸、乳酸およびその混合物から選択される。酢酸が特に好ましい。
【００２８】
本発明による溶液は、好ましくは１０未満のｐＨ、よりいっそう好ましくは６〜９のｐＨを有する。
【００２９】
塩酸塩を製造する場合でさえも使用される低級アルコールは、本発明による有機カルボン酸の水素塩を製造するための溶剤としても有利に使用される。
【００３０】
低級アルコールは、メタノール、エタノール、イソプロパノール、ｎ−プロパノール、イソブタノール、ｎ−ブタノールおよび第三ブタノールおよびその混合物から選択される。
【００３１】
有機カルボン酸を用いて水素塩を形成することによって陽イオンＮ−置換アミノポリシロキサンを安定化すること以外に、有利には、さらに安定剤を溶液の全質量に対して０．０１質量％〜６質量％、好ましくは０．０５質量％〜４質量％、よりいっそう好ましくは０．１質量％〜１質量％の量で使用することが可能である。
【００３２】
適当な安定剤の例は、３，５−ジ−第三ブチルカテコール、２，５−ジ−第三ブチルヒドロキノン、４−第三ブチルピロカテコール、２，４−ジ−第三ブチルフェノール、ヒドロキノンモノメチルエーテルおよび２，６−ジ−第三ブチル−ｐ−クレゾールを含む。
【００３３】
本発明による安定化された溶液は、場合によっては水での希釈を続ける場合には、有利に異なる支持材料を被覆するために好適である。
【００３４】
従って、例えば殊に約４０質量％の活性物質含量を有する、本発明による溶液０．１〜１００質量部、好ましくは２〜２０質量部は、水３００質量部と混合されることができ、この混合物は、有利に２分間未満で、直ちに適用される澄明な調製物を誘発する。
【００３５】
使用される支持材料は、ガラス、ガラス繊維、金属およびその酸化物、例えばアルミニウム、銅および鋼、電気メッキされた表面、チタン、ジルコニウム、チタンとジルコニウムの混合酸化物、シリコン、無機充填剤、例えばＡｌ（ＯＨ）3、Ｍｇ（ＯＨ）2、雲母、Ａｌ2Ｏ3および合成ポリマー、殊に極性および官能性ポリマー、例えばポリアミドおよびポリエステル、ならびに極性ポリマー、例えば場合によっては物理的前処理によって官能化されていてよいポリオレフィン、ならびに相応する官能基を有する天然物質、例えば紙、木綿、絹および皮革であってよい。
【００３６】
本発明による陽イオンＮ−置換アミノポリシロキサンの溶液は、有機表面と無機表面との間で付着促進剤として使用されてよい。前記溶液は、無機充填剤、ガラス繊維または金属粒子での有機ポリマーの強化に関連して、または無機酸化物充填剤での有機ポリマーの強化に関連して使用されてもよい。また、前記溶液は、有機ポリマーでの無機表面の被覆または有機ポリマーでの金属、金属酸化物またはガラスの被覆に使用されてよい。
【００３７】
全く意外なことに、Ｔ構造は、支持材料への適用時に破壊され、実質的にモノマーの官能化シランから塗布された被覆よりも均質で厚手の被覆を生じることが見い出された。
【００３８】
モノマーシランを使用する場合には、１０〜５０ｎｍ、好ましくは約２０ｎｍだけの被覆を得ることが可能である。しかし、本発明によるオリゴマーのアミノポリシロキサンを用いた場合には、８００ｎｍまで、殊に２０〜２００ｎｍの膜厚が可能である。
【００３９】
膜厚は、陰極線噴霧化の下で被膜が磨耗除去される時間により定めることができる。
【００４０】
任意の１つの理論に束縛されることなく、被膜は網状組織から形成され、この網状組織中で有機基Ｒは、上向きに配向され、被膜の表面で蓄積されるものと推測される。 
この濃度勾配は、元素Ｓｉ、ＯおよびＣを測定する、オージェ分光法により測定されることができる。
【００４１】
本発明は、対象に制限されることなく、次の実施例に関連して詳説される。
【００４２】
実施例
実施例は、それぞれ強力凝縮器、攪拌機、滴下漏斗、温度計、温度制御型油浴、窒素雰囲気、氷浴冷却および圧力型濾過器または吸引濾過器を装備した、それぞれ１リットルまたは２リットルの能力を有する四頸フラスコを使用することにより実施される。
【００４３】
実施例１：
本質的にＮ′−アミノエチル−Ｎ−ビニルベンジル−Ｎ−アミノプロピルポリシロキサンヒドロアセテートの製造
Ｎ′−アミノエチル−Ｎ−アミノプロピルトリメトキシシラン１４５ｇとメタノール８４．７ｇを混合する。その後に、水１７．５を添加する。その後に、この反応混合物を１時間攪拌する。油浴を５０℃の温度に設定する。この温度に達した際に、塩化ビニルベンジル９９．５ｇを１時間に亘って計量供給する。液相は、６４℃の温度に達する。その後の反応時間は、２時間に及ぶ。その後、メタノール中のナトリウムメトキシドの濃度３０質量％の溶液１２０．３ｇを急速に滴加する。反応混合物をこの滴加中に氷浴により冷却する。生じる塩化ナトリウム塩を圧力型吸引濾過装置上で濾別する。ＮａＣｌをメタノール５２ｇで洗浄する。すすぎ洗いに使用されるメタノールを濾液と合わせ、安定化し、酢酸３９ｇ中の溶液の４−（第三ブチル）ピロカテコール０．５ｇで中和する。これにより、メタノール中の生成物溶液５００ｇを生じる（理論値の１００％）。ＮａＣｌ５８．５ｇを単離する。目標の生成物の実際の収量は、４４０ｇ（８８％）に達する。損失は、分離された塩の汚染結果として現れる。目標の生成物の実際の収量は、４４０ｇ（８８％）に達する。損失は、分離された塩の汚染結果として現れる。
【００４４】
物理的データ：ｐＨ７．０、引火点約１１℃、Ｓｉ含量３．５質量％、密度０．９４ｇ／ｍｌ、Ｎ含量３．４質量％、粘度１９ｍＰａ・ｓ、塩酸塩０．３４質量％。
【００４５】
実施例２：
本質的にＮ′−アミノエチル−Ｎ−ビニルベンジル−Ｎ−アミノプロピルポリシロキサンヒドロアセテートの製造
Ｎ′−アミノエチル−Ｎ−アミノプロピルトリメトキシシラン３１２ｇとメタノール１５８ｇを混合する。その後に、水１５８を添加する。その後に、この反応混合物を１時間攪拌する。油浴を５０℃の温度に設定する。この温度に達した際に、塩化ビニルベンジル１７７ｇを１時間に亘って計量供給する。液相は、６４℃の温度に達する。その後の反応時間は、２時間に及ぶ。その後、メタノール中のナトリウムメトキシドの濃度３０質量％の溶液２５２ｇを急速に滴加する。反応混合物をこの滴加中に氷浴により冷却する。生じる塩化ナトリウム塩を圧力型吸引濾過装置上で濾別する。ＮａＣｌをメタノール１０４ｇで洗浄する。すすぎ洗いに使用されるメタノールを濾液と合わせ、安定化し、酢酸８８ｇ中の溶液の２，６−ジ−第三ブチル−ｐ−クレゾール０．２５ｇで中和する。これにより、メタノール中の生成物溶液１０００ｇを生じる（理論値の１００％）。ＮａＣｌ１２９ｇを単離する。目標の生成物の実際の収量は、９４０ｇ（９４％）に達する。損失は、分離された塩の汚染結果として現れる。
【００４６】
物理的データ：ｐＨ７．０、引火点約１０℃、Ｓｉ含量３．７質量％、密度０．９４４ｇ／ｍｌ、Ｎ含量３．７質量％、粘度１１ｍＰａ・ｓ、塩酸塩０．３０質量％。
【国際調査報告】
2008500306.tif 000011
2008500306.tif 000012
2008500306.tif 000013